СТЕКЛО
GLASS

Изобретение относится к составам бессвинцовых и безбариевых стекол, которые могут быть использованы для изготовления изделий декоративно-художественного назначения.
2
2
3
2
2
2
3
Известно стекло, содержащее, мас. %: SiO 54,0-60,0; BO 1,0-4,0; СаО 11,0-19,0; MgO 1,0-3,0; ZnO 4,0-10,0; NaO 4,0-6,0; KO 7,0-10,0; AlO 1,0-5,0 [1]. Коэффициент преломления стекла - 1,52-1,54.
Задача изобретения состоит в повышении коэффициента преломления стекла.
2
2
3
2
2
2
5
2
2
3
2
2
2
5
Технический результат достигается тем, что стекло, содержащее SiO, BO, СаО, ZnO, NaO, KO, дополнительно содержит SbO и CdO при следующем соотношении компонентов, мас. %: SiO 44,0-47,0; BO 1,0-3,0; СаО 10,5-11,5; ZnO 8,0-10,0; NaO 4,0-6,0; KO 13,0-15,0; SbO 2,0-3,0; CdO 10,0-12,0.
В таблице приведены составы стекла.
Варку стекла осуществляют в электропечах при температуре 1500-1550°C.
Источники информации
1. SU 975618, C03C 3/093, 1982.